Brevet FR3132532A1 — publié le 20230811

La présente invention concerne un produit d’isolation thermique et/ou acoustique comprenant une laine minérale en vrac, la laine minérale comprenant des fibres minérales et étant adaptée à être soufflée, dans lequel les fibres présentent une distribution d’une population de longueurs de fibre telle que le rapport entre la longueur de fibre égale au 90ème centile en nombre de la distribution et entre la longueur de fibre médiane en nombre de la distribution est supérieur à 3 et dans lequel le produit comprend au moins un additif, le produit présentant un taux massique de la totalité du ou des additifs compris entre 0,4 % et 1,2 % inclus. Figure pour l’abrégé : Fig. 1 PRODUIT COMPRENANT UNE LAINE MINERALE A SOUFFLER DOMAINE DE L'INVENTION La présente invention concerne un produit d’isolation thermique et/ou acoustique comprenant une laine minérale à souffler, préférentiellement une laine de verre, ainsi qu’un revêtement obtenu par le soufflage d'un tel produit. ETAT DE LA TECHNIQUE Il est connu d'isoler thermiquement et/ou acoustiquement une paroi d'un bâtiment, par exemple un mur, un sol ou un plancher, en déposant une laine de verre soufflée au contact de la paroi. Une laine de verre compressée dans un sac subit une première expansion lors de l’ouverture du sac. La laine de verre est ensuite introduite dans un dispositif configuré pour souffler la laine de verre, comprenant par exemple une cardeuse, dans lequel la laine de verre est soumise à une deuxième expansion. La laine de verre est ensuite transportée depuis la cardeuse jusqu’à la paroi à isoler dans un conduit pneumatique. Cette méthode permet de recouvrir de laine de verre une paroi présentant une morphologie irrégulière. Cette méthode permet également de réduire le volume de la laine de verre entre sa production et son utilisation. Toutefois, lors du dépôt de la laine de verre sur la paroi, une partie significative de la laine de verre peut être dispersée dans l’atmosphère ambiant. La partie dispersée dans l’atmosphère est qualifiée de « poussière » de laine de verre. Cette poussière présente un problème de confort de l'utilisateur lors du soufflage de la laine de verre. Il est connu de réduire la quantité de poussières émises lors du soufflage de la laine de verre et ainsi d'augmenter le confort de l'utilisateur en ajoutant à la laine de verre une huile minérale. Toutefois, l'ajout d'huile minérale dans la laine de verre entraîne une augmentation de la conductivité thermique λ de la laine de verre soufflée, ce qui diminue les performances thermiques et/acoustiques de la laine de verre soufflée. À cet effet, le document US 2017 0198472 décrit une laine de verre dans laquelle le taux massique d'huile minérale a été diminué au regard de l'art antérieur. Le taux massique d'huile minérale de la laine minérale décrite dans le document US 2017 0198472 est compris entre 0,1 % et 0,6 % de la masse totale de la laine minérale. Toutefois, la laine de verre décrite par le document US 2017 0198472 présente une conductivité thermique élevée pour une densité prédéterminée de laine de verre installée sur une paroi. De plus, la laine de verre décrite entraîne une quantité importante de poussières dispersées dans l’atmosphère ambiant lors de son soufflage. Ainsi, il existe un besoin de produire une laine de verre présentant à la fois une conductivité thermique basse pour une densité de laine de verre installée prédéterminée et un confort de pose de l'utilisateur élevé. Un but de l’invention est de proposer un produit d’isolation thermique et/ou acoustique présentant une conductivité thermique inférieure ou égale aux conductivités thermiques de laines minérales connues, tout en minimisant la quantité de poussières émises lors de l'installation du produit par un utilisateur. Ce but est atteint dans le cadre de la présente invention grâce à un produit d’isolation thermique et/ou acoustique comprenant une laine minérale en vrac, la laine minérale comprenant des fibres minérales et étant adaptée à être soufflée, et dans lequel : - les fibres présentent une distribution d’une population de longueurs de fibre telle que le rapport entre la longueur de fibre égale au 90 ème centile en nombre de la distribution et entre la longueur de fibre médiane en nombre de la distribution est supérieur à 3, notamment supérieur à 4, et préférentiellement supérieur à 5, - le produit comprenant au moins un additif, le produit présentant un taux massique de la totalité du ou des additifs compris entre 0,4 % et 1,2 % inclus, notamment compris entre 0,6 % et 1 % inclus et préférentiellement compris entre 0,7 et 0,9 % inclus. La présente invention est avantageusement complétée par les caractéristiques suivantes, prises individuellement ou en l’une quelconque de leurs combinaisons techniquement possibles : - le produit présente un micronaire compris entre 4 L/min et 9 L/min, notamment entre 5 L/min et 8 L/min et préférentiellement entre 6 L/min et 7,5 L/min, - la longueur de fibre égale au 90 ème centile en nombre de la distribution est strictement supérieure à 1 mm, notamment strictement supérieure à 1,5 mm et préférentiellement strictement supérieure à 2,0 mm, - la longueur de fibre médiane en nombre de la distribution est inférieure ou égale à 2 mm, notamment inférieure à 1 mm et préférentiellement comprise entre 300 µm et 700 µm, - la laine minérale est une laine de verre, le produit présentant préférentiellement une masse volumique comprise entre 100 kg.m -3 et 180 kg.m -3 incluses, notamment comprise entre 140 kg.m -3 et 160 kg.m -3 incluses, - le ou les additifs comprennent au moins un additif choisi parmi un additif anti-poussière, un additif hydrophobant, un additif antistatique et un colorant, - le ou les additifs comprennent un additif antistatique, un taux massique de l’additif antistatique étant compris entre 0,01 % et 0,30 % inclus, notamment entre 0,02 % et 0,20 % inclus, et préférentiellement entre 0,05 % et 0,15 % inclus, - le ou les additifs comprennent un additif antistatique, l’additif antistatique étant choisi parmi un ammonium tertiaire, un ammonium quaternaire et un polyéthylène glycol, - le ou les additifs comprennent un additif hydrophobant, un taux massique de l’additif hydrophobant étant compris entre 0,05 % et 0,4 % inclus, - une longueur moyenne des fibres en nombre des fibres est comprise entre 0,5 mm et 1,5 mm incluses, - un diamètre médian pondéré en volume des fibres est compris entre 5 µm et 15 µm inclus, notamment compris entre 6 µm et 12 µm inclus, et préférentiellement compris entre 7 µm et 10 µm inclus, et plus préférentiellement entre 8 µm et 9 µm inclus, - le produit est apte à présenter, après avoir été soufflé, un facteur de performance thermique χ compris entre 0,45 W.kg.K -1 .m -4 et 0,8 W.kg.K -1 .m -4 , et notamment entre 0,5 W.kg.K -1 .m -4 et 0,75 W.kg.K -1 .m -4 , - le produit est apte à présenter après avoir été soufflé, une masse volumique comprise entre 5 kg/m 3 et 18 kg/m 3 incluses, notamment comprise entre 7 kg/m 3 et 12 kg/m 3 incluses et préférentiellement comprise entre 8,5 kg/m 3 et 11 kg/m 3 incluses, - l’ensemble du ou des additifs forme des dépôts pulvérisés sur les fibres, préférentiellement une couche pulvérisée sur les fibres, préférentiellement par voie liquide. Un autre aspect de l’invention est un revêtement d’isolation thermique et/ou acoustique obtenu par un soufflage d’un produit selon un mode de réalisation de l'invention. Le revêtement présente avantageusement un facteur de performance thermique χ compris entre 0,45 W.kg.K -1 .m -4 et 0,8 W.kg.K -1 .m -4 , et notamment entre 0,5 W.kg.K -1 .m -4 et 0,75 W.kg.K -1 .m -4 . Le revêtement présente avantageusement une masse volumique comprise entre 5 kg/m 3 et 18 kg/m 3 incluses, notamment comprise entre 7 kg/m 3 et 12 kg/m 3 incluses et préférentiellement comprise entre 8,5 kg/m 3 et 11 kg/m 3 incluses. Le revêtement présente avantageusement une conductivité thermique comprise entre 35 mW.m -1 .K -1 et 60 mW.m -1 .K -1 incluses, notamment comprise entre 40 mW.m -1 .K -1 et 55 mW.m -1 .K -1 incluses, et préférentiellement comprise entre 45 mW.m -1 .K -1 et 52 mW.m -1 .K -1 incluses. Un autre aspect de l’invention est un procédé de fabrication d’un produit selon un mode de réalisation de l’invention, le procédé, comprenant une étape de pulvérisation de l’ensemble du ou des additifs sur les fibres par voie liquide. Un autre aspect de l’invention est une utilisation d’un produit un mode de réalisation de l’invention pour l'isolation thermique et/ou acoustique d'une paroi d'un bâtiment. DESCRIPTION DES FIGURES D’autres caractéristiques, buts et avantages de l’invention ressortiront de la description qui suit, qui est purement illustrative et non limitative, et qui doit être lue en regard des dessins annexés sur lesquels : - la illustre une distribution d’une fréquence cumulée d’une population de longueurs de fibres d'un produit selon un mode de réalisation de l'invention. - la illustre schématiquement une installation de production d'un produit isolant selon un mode de réalisation de l'invention, - la illustre la charge moyenne intégrée des fibres minérales d’un produit selon un mode de réalisation de l’invention, soufflé. Sur l’ensemble des figures, les éléments similaires portent des références identiques. DEFINITIONS On entend par « facteur de performance thermique χ » le produit de la conductivité thermique λ, exprimé en W.m -1 .K -1 , et de la masse volumique ρ d’un produit selon un mode de réalisation de l’invention soufflé, exprimée en kg/m 3 . Le facteur de performance thermique χ est, de manière connue, représentatif de la quantité de laine minérale à souffler pour obtenir une résistance thermique R prédéterminée sur une paroi. En effet, en considérant une surface S à isoler par un revêtement de masse m et de volume V , le facteur de performance thermique χ est égal au rapport entre, d’une part, la masse m et entre, d’autre part, le produit de la résistance thermique R et de la surface S. Ainsi, la performance thermique de la laine minérale peut être déterminée par le produit de la résistance thermique R prédéterminée et du facteur de performance thermique χ. On entend par « soufflage » d’une laine minérale un soufflage défini par la norme EN 14064-1 :2007, et préférentiellement défini par le document « Cahier Technique 8, Confection des éprouvettes d’essais pour les produits en vrac, Indice de révision C, date de mise en application : 01/07/2019, ACERMI », se référant à l’annexe C.2.1 de la norme EN 14064-1 :2007. La conductivité thermique est mesurée selon la mesure définie dans le document « Cahier Technique 8, Confection des éprouvettes d’essais pour les produits en vrac, Indice de révision C, date de mise en application : 01/07/2019, ACERMI », se référant à la norme EN 14064-1 :2007. On entend par « masse volumique » d’une laine minérale la masse de laine minérale mesurée dans un contenant rempli par la laine minérale, divisée par le volume du contenant. Dans le cas d'une laine minérale conditionnée dans un sac permettant de transporter la laine minérale, la masse volumique de la laine minérale est égale au rapport entre la masse de la laine minérale comprimée dans le sac et entre le volume du sac. Dans le cas d'une laine minérale soufflée, la mesure de la masse volumique de la laine minérale soufflée est définie dans le document « Cahier Technique 8, Confection des éprouvettes d’essais pour les produits en vrac, Indice de révision C, date de mise en application : 01/07/2019, ACERMI », se référant à l’annexe C.2.1 de la norme EN 14064-1 :2007. Dans la présente demande, la finesse des fibres de laine minérale est déterminée par la valeur de leur micronaire, sous 5g. Le micronaire, appelé aussi « indice de finesse », est représentatif de la surface spécifique des fibres. La mesure du micronaire comprend une mesure de la perte de charge aérodynamique lorsqu'une quantité donnée de fibres extraites du produit est soumise à une pression donnée d'un gaz, en général de l'air ou de l'azote. Cette mesure est usuelle dans les unités de production de fibres minérales, elle est normalisée (normes DIN 53941 ou ASTM D 1448) et elle utilise un appareil dit " appareil micronaire ". La méthode de mesure du micronaire est également décrite dans le document WO 2003098209. Produit d’isolation thermique et/ou acoustique comprenant une laine minérale en vrac, la laine minérale comprenant des fibres minérales et étant adaptée à être soufflée, le produit étant caractérisé en ce que : - les fibres présentent une distribution d’une population de longueurs de fibre telle que le rapport entre la longueur de fibre égale au 90 ème centile en nombre de la distribution et entre la longueur de fibre médiane en nombre de la distribution est supérieur à 3, - le produit comprenant au moins un additif, le produit présentant un taux massique de la totalité du ou des additifs compris entre 0,4 % et 1,2 % inclus, notamment compris entre 0,6 % et 1 % inclus et préférentiellement compris entre 0,7 et 0,9 % inclus. Produit selon la revendication 1, présentant un micronaire compris entre 4 L/min et 9 L/min, notamment entre 5 L/min et 8 L/min et préférentiellement entre 6 L/min et 7,5 L/min. Produit selon la revendication 1 ou 2, dans lequel la longueur de fibre égale au 90 ème centile en nombre de la distribution est strictement supérieure à 1 mm, notamment strictement supérieure à 1,5 mm et préférentiellement strictement supérieure à 2,0 mm. Produit selon l’une des revendications 1 à 3, dans lequel la longueur de fibre médiane en nombre de la distribution est inférieure ou égale à 2 mm, notamment inférieure à 1 mm et préférentiellement comprise entre 300 µm et 700 µm. Produit selon l’une des revendications 1 à 4, dans lequel la laine minérale est une laine de verre, le produit présentant préférentiellement une masse volumique comprise entre 100 kg.m -3 et 180 kg.m -3 incluses, notamment comprise entre 140 kg.m -3 et 160 kg.m -3 incluses. Produit selon l’une des revendications 1 à 5, dans lequel le ou les additifs comprennent au moins un additif choisi parmi un additif anti-poussière, un additif hydrophobant, un additif antistatique et un colorant. Produit selon l’une des revendications 1 à 4, dans lequel le ou les additifs comprennent un additif antistatique, un taux massique de l’additif antistatique étant compris entre 0,01 % et 0,30 % inclus, notamment entre 0,02 % et 0,20 % inclus, et préférentiellement entre 0,05 % et 0,15 % inclus. Produit selon l’une des revendications 1 à 7, dans lequel le ou les additifs comprennent un additif antistatique, et dans lequel l’additif antistatique est choisi parmi un ammonium tertiaire, un ammonium quaternaire et un polyéthylène glycol. Produit selon l’une des revendications 1 à 8, dans lequel le ou les additifs comprennent un additif hydrophobant, un taux massique de l’additif hydrophobant étant compris entre 0,05 % et 0,4 % inclus. Produit selon l’une des revendications 1 à 9, dans lequel une longueur moyenne des fibres en nombre des fibres est comprise entre 0,5 mm et 1,5 mm incluses. Produit selon l’une des revendications 1 à 10, dans lequel un diamètre médian pondéré en volume des fibres est compris entre 5 µm et 15 µm inclus, notamment compris entre 6 µm et 12 µm inclus, et préférentiellement compris entre 7 µm et 10 µm inclus. Produit selon l’une des revendications 1 à 11, apte à présenter, après avoir été soufflé, un facteur de performance thermique χ compris entre 0,45 W.kg.K -1 .m -4 et 0,8 W.kg.K -1 .m -4 , et notamment entre 0,5 W.kg.K -1 .m -4 et 0,75 W.kg.K -1 .m -4 . Produit selon l’une des revendications 1 à 12, apte à présenter, après avoir été soufflée, une masse volumique soufflée comprise entre 5 kg/m 3 et 18 kg/m 3 incluses, notamment comprise entre 7 kg/m 3 et 12 kg/m 3 incluses et préférentiellement comprise entre 8,5 kg/m 3 et 11 kg/m 3 incluses. Produit selon l’une des revendications 1 à 13, dans lequel l’ensemble du ou des additifs forme des dépôts pulvérisés sur les fibres. Revêtement d’isolation thermique et/ou acoustique obtenu par un soufflage d’un produit selon l’une des revendications 1 à 14. Revêtement selon la revendication 15, le revêtement présentant un facteur de performance thermique χ compris entre 0,45 W.kg.K -1 .m -4 et 0,8 W.kg.K -1 .m -4 , et notamment entre 0,5 W.kg.K -1 .m -4 et 0,75 W.kg.K -1 .m -4 . Revêtement selon la revendication 15 ou 16, le revêtement présentant une masse volumique comprise entre 5 kg/m 3 et 18 kg/m 3 incluses, notamment comprise entre 7 kg/m 3 et 12 kg/m 3 incluses et préférentiellement comprise entre 8,5 kg/m 3 et 11 kg/m 3 incluses. Revêtement selon l'une des revendications 15 à 17, le revêtement présentant une conductivité thermique comprise entre 35 mW.m -1 .K -1 et 60 mW.m -1 .K -1 incluses, notamment comprise entre 40 mW.m -1 .K -1 et 55 mW.m -1 .K -1 incluses, et préférentiellement comprise entre 45 mW.m -1 .K -1 et 52 mW.m -1 .K -1 incluses. Procédé de fabrication d’un produit selon l’une des revendications 1 à 14, comprenant une étape de pulvérisation de l’ensemble du ou des additifs sur les fibres par voie liquide. Utilisation du produit selon l'une des revendications 1 à 14 pour l'isolation thermique et/ou acoustique d'une paroi d'un bâtiment.